(57)【要約】【課題】水性塗料に使用可能で塗料の貯蔵安定性に優れており、なおかつ塗膜にしたときの光輝性や隠蔽性、フリップフロップ感などの低下が少ない金属顔料組成物を提供する。【解決手段】少なくとも一種以上のモリブデン酸アミン塩と金属顔料とを含有する金属顔料組成物であって、モリブデン酸アミン塩は金属顔料の重量の０．０１から１０重量％存在することが好ましく、アミンとしては直鎖一級アミン等、種々のものが使用でき、エチルアミン、金属顔料はアルミニウム粉末であることが好ましい。【選択図】なし【特許請求の範囲】
【請求項１】
少なくとも一種以上のモリブデン酸アミン塩と金属顔料とを含有する金属顔料組成物。
【請求項２】
金属顔料がアルミニウム粉末である請求項１に記載の金属顔料組成物。
【請求項３】
モリブデン酸アミン塩のアミンが、下記一般式（１）で表されるアミン化合物から選ばれる少なくとも一種である請求項１または２に記載の金属顔料組成物。
【化１】
2008120933.tif 000006
（式中、Ｒ１、Ｒ２およびＲ３は同じでも異なってもよく、水素原子または炭素原子数１から３０の、任意にエーテル結合、エステル結合、水酸基、カルボニル基、チオール基を含んでも良い１価もしくは２価の炭化水素基であり、ここでＲ１とＲ２は一緒になって５員または６員のシクロアルキル基を形成するか、または窒素原子と一緒になって、架橋員として付加的に窒素または酸素原子を含むことができる５員または６員環を形成するか、またはＲ１、Ｒ２およびＲ３は一緒になって、１個以上の付加的な窒素原子および／または酸素原子を架橋員として含むことができる、多員の多重環組成物を形成し、Ｒ１、Ｒ２、Ｒ３の炭素原子数の合計は２以上であり、ｎは１から２の数を表す。）
【請求項４】
モリブデン酸アミン塩が、金属顔料の重量の０．０１から１０重量％存在する請求項１〜３のいずれかに記載の金属顔料組成物。
【発明の詳細な説明】
【技術分野】
【０００１】
本発明は、塗料組成物、特に水性塗料に適する金属顔料組成物に関するものである。
【背景技術】
【０００２】
近年、塗料分野においては、省資源、無公害化対策として、有機溶剤を極めて少量しか含まないか、あるいは全く含まない水性塗料を使用することが益々多くなってきている。また、水性塗料の目覚ましい技術的進歩により、従来、溶剤型塗料でしか達し得なかった高級な仕上がり外観が、水性塗料でも実現可能な状況になってきた。
【０００３】
しかし、アルミニウムや亜鉛等の金属顔料を含むメタリック塗料においては、未だ、実用可能な水性塗料の例は少ない。この理由として、金属顔料は水性塗料中で腐食しやすいという点がある。水性塗料中に金属顔料が存在する場合には、各種金属の性質に基づいて、酸性、中性、塩基性のいずれか、あるいは複数の領域において水による腐食が起こり、水素ガスが発生する。これは塗料メーカーにおける塗料化工程や、自動車、家電、工業塗装メーカーにおける塗装工程において、安全上極めて重大な問題である。なお、以下では水や水性塗料中における金属顔料の耐腐食性を、「貯蔵安定性」と記載する。
【０００４】
特許文献１では、酸性リン酸エステルによりアルミニウム顔料を被覆する方法が提案されているが、処理剤がアルミニウム顔料と樹脂との密着性に好ましからざる影響を及ぼし、ベースメタリック塗膜層とトップコート層との間の層間剥離が問題となった。特許文献２では、アルミニウム顔料をクロム酸で処理する方法が提案されているが、六価クロム化合物を使用するため労働衛生面あるいは環境面での問題が大きい等の難点があった。
【０００５】
特許文献３では、バナジン酸アンモニウムでアルミニウム顔料を処理する方法が提案され、特許文献４では、モリブデン酸等の酸化剤とリン酸イオン及びアルカリ土類金属イオンを含有する処理液でアルミニウム顔料を処理する方法が提案され、特許文献５では、リンモリブデン酸、リンタングステン酸などのヘテロポリアニオンでアルミニウム顔料を処理する方法が提案された。また、特許文献６では、モリブデン酸塩ピグメントを含む金属粒子が開示されている。また、特許文献７、特許文献８、特許文献９、特許文献１０、特許文献１１、特許文献１２では、アルミニウムフレークの表面にモリブデン酸皮膜を形成させる方法が開示されている。しかしこれらの先行文献に記載の方法においても、アルミニウム顔料の色調低下は避けられない問題である。
【０００６】
【特許文献１】特公昭６０−８０５７号公報
【特許文献２】特公平１−５４３８６号公報
【特許文献３】特開昭５９−７４２０１号公報
【特許文献４】特開平４−３１８１８１号公報
【特許文献５】特表平８−５０２３１７号公報
【特許文献６】特開２０００−７９３９号公報
【特許文献７】特表平６−５７１７１号公報
【特許文献８】特開平７−７０４６８号公報
【特許文献９】特開平７−１３３４４０号公報
【特許文献１０】特開平９−３２８６２９号公報
【特許文献１１】特開２００３−３０１１３１号公報
【特許文献１２】国際公開第２００２／０３１０６１号パンフレット
【発明の開示】
【発明が解決しようとする課題】
【０００７】
本発明は、上記のような従来技術の欠点を克服した金属顔料組成物を提供すること、すなわち水性塗料に使用可能で塗料の貯蔵安定性に優れており、なおかつ塗膜にしたときの光輝性や隠蔽性、フリップフロップ感などの低下が少ない金属顔料組成物を提供することを目的とするものである。
【課題を解決するための手段】
【０００８】
本発明者らは、従来検討されたことのないモリブデン酸アミン塩を含有する金属顔料組成物を用いることにより、優れた貯蔵安定性と、優れた色調を両立し得る金属顔料組成物を得ることが可能となることを見出し、本発明を完成するに至った。
即ち、本発明は下記の通りである。
【０００９】
（１）少なくとも一種以上のモリブデン酸アミン塩と金属顔料とを含有する金属顔料組成物。
（２）金属顔料がアルミニウム粉末である前記（１）に記載の金属顔料組成物。
（３）モリブデン酸アミン塩のアミンが、下記一般式（１）で表されるアミン化合物から選ばれる少なくとも一種である前記（１）または（２）に記載の金属顔料組成物。
【００１０】
【化１】
2008120933.tif 000002
【００１１】
（式中、Ｒ１、Ｒ２およびＲ３は同じでも異なってもよく、水素原子または炭素原子数１から３０の、任意にエーテル結合、エステル結合、水酸基、カルボニル基、チオール基を含んでも良い１価もしくは２価の炭化水素基であり、ここでＲ１とＲ２は一緒になって５員または６員のシクロアルキル基を形成するか、または窒素原子と一緒になって、架橋員として付加的に窒素または酸素原子を含むことができる５員または６員環を形成するか、またはＲ１、Ｒ２およびＲ３は一緒になって、１個以上の付加的な窒素原子および／または酸素原子を架橋員として含むことができる、多員の多重環組成物を形成し、Ｒ１、Ｒ２、Ｒ３の炭素原子数の合計は２以上であり、ｎは１から２の数を表す。）
（４）モリブデン酸アミン塩が、金属顔料の重量の０．０１から１０重量％存在する前記（１）〜（３）のいずれかに記載の金属顔料組成物。
【発明の効果】
【００１２】
本発明の金属顔料組成物は、少なくとも一種以上のモリブデン酸アミン塩と金属顔料を混合させることによって得られる。本発明の金属顔料組成物を、水性塗料に用いた場合、塗料の良好な貯蔵安定性と、光輝性、隠蔽性、およびフリップフロップの優れた塗膜を得ることができる。
【発明を実施するための最良の形態】
【００１３】
以下、本発明について、特にその好ましい態様を中心に、詳細に説明する。
本発明に用いる金属顔料としては、アルミニウム、亜鉛、鉄、マグネシウム、銅、ニッケル、のような卑金属の粉末、及びそれらの合金の粉末を好ましく用いることができる。特に好適なのはメタリック用顔料として多用されているアルミニウム粉末である。本発明に用いるアルミニウム粉末としては、表面光沢性、白度、光輝性等メタリック用顔料に要求される表面性状、粒径、形状を有するものが適している。形状としては、鱗片状のものが好ましい。例えば、０．０１から５μｍの範囲の厚さを有し、１から６０μｍの範囲の長さまたは幅を有するものが好ましい。アスペクト比は、１０から２５０の範囲にあることが好ましい。ここで、アスペクト比とは、鱗片状アルミニウム粉末の平均長径をアルミニウム粉末の平均厚さで割った値である。また、アルミニウム粉末の純度は特に限定するものではないが、塗料用として用いられているものは純度９９．５％以上である。アルミニウム粉末は、通常ペースト状態で市販されており、これを用いるのが好ましい。
【００１４】
本発明に用いるモリブデン酸アミン塩のアミンとしては、下記一般式（１）で表され、エチルアミン、プロピルアミン、ブチルアミン、ヘキシルアミン、オクチルアミン、ラウリルアミン、トリデシルアミン、ステアリルアミンのような直鎖一級アミン、イソプロピルアミン、イソブチルアミン、２−エチルヘキシルアミン、分岐トリデシルアミンのような分岐一級アミン、ジメチルアミン、ジエチルアミン、ジプロピルアミン、ジブチルアミン、ジヘキシルアミン、ジオクチルアミン、ジラウリルアミン、ジトリデシルアミン、ジステアリルアミンのような直鎖二級アミン、ジイソプロピルアミン、ジイソブチルアミン、ジ−２−エチルヘキシルアミン、分岐ジトリデシルアミンのような分岐二級アミン、メチル・ブチルアミン、エチル・ブチルアミン、エチル・ヘキシルアミン、エチル・ラウリルアミン、エチル・ステアリルアミン、イソプロピル・オクチルアミン、イソブチル・２−エチルヘキシルアミンのような非対称二級アミン、トリメチルアミン、トリエチルアミン、トリプロピルアミン、トリブチルアミン、トリオクチルアミン、トリラウリルアミン、トリトリデシルアミン、トリステアリルアミンような直鎖三級アミン、トリイソプロピルアミン、トリイソブチルアミン、トリ−２−エチルヘキシルアミン、分岐トリトリデシルアミンのような分岐三級アミン、ジメチルオクチルアミン、ジメチルラウリルアミン、ジメチルステアリルアミン、ジエチルラウリルアミンのような混合炭化水素基を有する三級アミンなどの他に、アリルアミン、ジアリルアミン、トリアリルアミン、Ｎ，Ｎ−ジメチルアリルアミンなどアルケニル基をもつアミン、シクロヘキシルアミン、２−メチルシクロヘキシルアミンのような脂環一級アミン、ベンジルアミン、４−メチルベンジルアミンのような芳香環置換基を持つ一級アミン、ジシクロヘキシルアミン、ジ−２−メチルシクロヘキシルアミンのような脂環二級アミン、ジベンジルアミン、ジ−４−メチルベンジルアミンのような芳香環置換基を持つ二級アミン、シクロヘキシル・２−エチルヘキシルアミン、シクロヘキシル・ベンジルアミン、ステアリル・ベンジルアミン、２−エチルヘキシル・ベンジルアミンのような非対称二級アミン、ジメチルベンジルアミン、ジメチルシクロヘキシルアミン、トリシクロヘキシルアミンのような脂環三級アミン、トリベンジルアミン、トリ−４−メチルベンジルアミンのような芳香環置換基を持つ三級アミン、モルホリン、３−メトキシプロピルアミン、３−エトキシプロピルアミン、３−ブトキシプロピルアミン、３−デシルオキシプロピルアミン、３−ラウリルオキシプロピルアミン、モノエタノールアミン、ジエタノールアミン、モノイソプロパノールアミン、モノプロパノールアミン、ブタノールアミン、トリエタノールアミン、Ｎ，Ｎ−ジメチルエタノールアミン、Ｎ−メチルエタノールアミン、Ｎ−エチルエタノールアミン、Ｎ−プロピルエタノールアミン、Ｎ−イソプロピルエタノールアミン、Ｎ−ブチルエタノールアミン、Ｎ−シクロヘキシル−Ｎ−メチルアミノエタノール、Ｎ−ベンジル−Ｎ−プロピルアミノエタノール、またはＮ−ヒドロキシエチルピロリジン、Ｎ−ヒドロキシエチルピペラジン、Ｎ−ヒドロキシエチルモルホリン、エチレンジアミン、１，２−プロパンジアミン、１，３−プロパンジアミン、Ｎ，Ｎ−ジメチル−１，３−プロパンジアミン、Ｎ−シクロヘキシル−１，３−プロパンジアミン、Ｎ−デシル−１，３−プロパンジアミン、Ｎ−イソトリデシル−１，３−プロパンジアミン、Ｎ，Ｎ−ジメチルピペラジン、Ｎ−メトキシフェニルピペラジン、Ｎ−メチルピペリジン、Ｎ−エチルピペリジン、キヌクリジン等もしくはこれらの混合物が例示される。
これらの中で特に好ましい例としては、ステアリルアミン、ジ−２−エチルヘキシルアミン、ジオクチルアミン、直鎖または分岐ジトリデシルアミン、ジステアリルアミン、直鎖または分岐トリトリデシルアミン、トリステアリルアミン、モルホリン、３−エトキシプロピルアミン、Ｎ，Ｎ−ジメチルエタノールアミン、トリエタノールアミン等が挙げられる。
【００１５】
【化１】
2008120933.tif 000003
【００１６】
（式中、Ｒ１、Ｒ２およびＲ３は同じでも異なってもよく、水素原子または炭素原子数１から３０の、任意にエーテル結合、エステル結合、水酸基、カルボニル基、チオール基を含んでも良い１価もしくは２価の炭化水素基であり、ここでＲ１とＲ２は一緒になって５員または６員のシクロアルキル基を形成するか、または窒素原子と一緒になって、架橋員として付加的に窒素または酸素原子を含むことができる５員または６員環を形成するか、またはＲ１、Ｒ２およびＲ３は一緒になって、１個以上の付加的な窒素原子および／または酸素原子を架橋員として含むことができる、多員の多重環組成物を形成し、Ｒ１、Ｒ２、Ｒ３の炭素原子数の合計は２以上であり、ｎは１から２の数を表す。）
モリブデン酸アミン塩の添加量は、金属顔料の重量の０．０１から１０重量％、好ましくは０．０１から５重量％の範囲で使用される。
【００１７】
本発明の金属顔料組成物は、少なくとも一種以上のモリブデン酸アミン塩と金属顔料とを混合させることにより得られる。
本発明に使用されるモリブデン酸アミン塩は、原料金属顔料をボールミルで粉砕する時に添加しても良いし、金属顔料に溶剤を大量に加えたスラリー状態で混合しても良いし、溶剤の量を少なくしたペースト状態で混練しても良い。また、モリブデン酸アミン塩は、金属顔料組成物にそのまま加えても良いし、溶剤で希釈して加えても良い。均一な混合状態を得るためには、溶剤や鉱油等であらかじめ希釈して加える方が好ましい。希釈に用いる溶剤等は、例えば、メタノール、イソプロパノール等のアルコール類、プロピレングリコールモノメチルエーテル等のセロソルブ類、ヘキサン、オクタン、イソオクタン、ベンゼン、トルエン、キシレン、テトラリン、デカリン等の炭化水素溶剤、ミネラルスピリット、ソルベントナフサ等の工業用ガソリン、鉱物油等が挙げられる。
【００１８】
また、本発明の金属顔料組成物には、必要に応じて界面活性剤、シランカップリング剤、チタンカップリング剤、リン酸エステル類、リン酸エステル基を側鎖に有するアクリル系樹脂、ＺｎＤＴＰ（ジアルキルジチオリン酸亜鉛）を加えてもよい。
【００１９】
本発明の金属顔料組成物調製の際に用いられる溶剤は、親水性溶剤でも疎水性溶剤でもよい。親水性溶剤としては、メタノール、エタノール、プロパノール、ブタノール、イソプロパノール等のアルコール類、エチレングリコールモノエチルエーテル、エチレングリコールモノブチルエーテル、ジエチレングリコールモノエチルエーテル、ジエチレングリコールモノブチルエーテル、プロピレングリコールモノエチルエーテル、プロピレングリコールモノメチルエーテル、ジプロピレングリコールモノメチルエーテル等のセロソルブ類、プロピレングリコール、ポリオキシエチレングリコール、ポリオキシプロピレングリコール、エチレンプロピレングリコールのグリコール類などが挙げられる。また、疎水性溶剤としては、ミネラルスピリット、ソルベントナフサ、ＬＡＷＳ、ＨＡＷＳ、トルエン、キシレン等が挙げられ、これらを単独または混合して使用することができる。
【００２０】
スラリー状態で調製する場合は、金属顔料のスラリー中濃度は１から５０重量％、好ましくは１０から３０重量％の状態で行い、ペースト状態で混練する場合は、金属顔料の濃度は５０から９５重量％、好ましくは６０から８５重量％の状態で行う。
モリブデン酸アミン塩は、金属顔料の重量の０．０１から１０重量％、好ましくは０．０１から５重量％添加する。これらは予め溶剤や鉱油に溶解または分散させておいてから添加するのが好ましい。
【００２１】
この混合物は１０から１６０℃、好ましくは２０から１２０℃の温度で１０分から７２時間、好ましくは２０分から４８時間の範囲で攪拌混合する。溶剤が多い場合は除去し、最終の金属顔料含量を所望の４０から９０％とする。得られた金属顔料組成物は４０℃から１２０℃、好ましくは５０℃から１１０℃で６時間から３ヶ月間、好ましくは１日から３０日間の間エージングさせてもよい。
【００２２】
本発明によって得られる金属顔料組成物は、水を主とする媒体中に塗膜形成成分である樹脂類が溶解または分散している水性塗料に、好ましくはモリブデン酸アミン塩と金属顔料を混合調製した後に加えることによりメタリック水性塗料とすることができる。金属顔料組成物は、そのまま水性塗料に加えてもよいが、予め溶剤に分散させてから加える方が好ましい。使用する溶剤としては、テキサノール、ジエチレングリコールモノブチルエーテル、プロピレングリコールモノメチルエーテルなどが挙げられる。また、これらの樹脂類としては例えば、アクリル樹脂類、ポリエステル樹脂類、ポリエーテル樹脂類、エポキシ樹脂類、フッ素樹脂類などが挙げられる。必要に応じて、メラミン系硬化剤、イソシアネート系硬化剤、ウレタンディスパージョンなどの樹脂を併用することができる。更には一般的に塗料に加えられる無機顔料、有機顔料、シランカップリング剤、チタンカップリング剤、有機リン酸塩、有機亜リン酸塩、ヘテロポリアニオン、リンケイ酸塩、ＺｎＤＴＰ（ジアルキルジチオリン酸亜鉛）、ニトロパラフィンやその他界面活性剤や分散剤と組み合わせても良い。
【実施例】
【００２３】
以下に、本発明の実施例を示す。なお、以下の記載における％は重量％を示す。
［実施例１］
モリブデン酸ジオクチルアミン塩を、市販のアルミペースト（旭化成ケミカルズ株式会社製、商品名「ＧＸ−３１００（平均粒径１０．５μｍ、不揮発分７４％）」）１３５ｇに、モリブデン酸ジオクチルアミン塩がペースト原料中アルミニウム粉末の重量の０．３％となるように添加し、７０℃で６時間攪拌した。
【００２４】
［実施例２］
モリブデン酸ジステアリルアミン塩を、市販のアルミペースト（旭化成ケミカルズ株式会社製、商品名「ＧＸ−３１００（平均粒径１０．５μｍ、不揮発分７４％）」）１３５ｇに、モリブデン酸ジイソトリデシルアミン塩がペースト原料中アルミニウム粉末の重量の０．６％となるように添加し、４０℃で１２時間攪拌した。
【００２５】
［実施例３］
モリブデン酸トリトリデシルアミン塩を、市販のアルミペースト（旭化成ケミカルズ株式会社製、商品名「ＧＸ−３１００（平均粒径１０．５μｍ、不揮発分７４％）」）１３５ｇに、モリブデン酸ステアリルアミン塩がペースト原料中アルミニウム粉末の重量の０．６％となるように添加し、４０℃で２４時間攪拌した。
【００２６】
［実施例４］
モリブデン酸ジメチルエタノールアミン塩を、市販のアルミペースト（旭化成ケミカルズ株式会社製、商品名「ＧＸ−３１００（平均粒径１０．５μｍ、不揮発分７４％）」）１３５ｇに、モリブデン酸ジメチルエタノールアミン塩がペースト原料中アルミニウム粉末の重量の０．０５％となるように添加し、６０℃で２４時間攪拌した。
【００２７】
［実施例５］
モリブデン酸モルホリン塩を、市販のアルミペースト（旭化成ケミカルズ株式会社製、商品名「ＧＸ−３１００（平均粒径１０．５μｍ、不揮発分７４％）」）１３５ｇに、モリブデン酸モルホリン塩がペースト原料中アルミニウム粉末の重量の０．０５％となるように添加し、９０℃で６時間攪拌した。
【００２８】
［実施例６］
モリブデン酸ジステアリルアミン塩を、市販のアルミペースト（旭化成ケミカルズ株式会社製、商品名「ＧＸ−３１００（平均粒径１０．５μｍ、不揮発分７４％）」）６８ｇにミネラルスピリットを２３２ｇ加えてスラリー濃度を１６．７％としたスラリーに、モリブデン酸ジオクチルアミン塩がペースト原料中アルミニウム粉末の重量の１．０％となるように添加し、７０℃で３０分間撹拌する。その後このスラリーを濾過し、７０℃で８時間エージングを行い、不揮発分７５から８５％のアルミニウム顔料組成物を得た。
【００２９】
［比較例１］
ヘテロポリ酸アミン塩を含有しないアルミペースト（旭化成ケミカルズ株式会社製、商品名「ＧＸ−３１００（平均粒径１０．５μｍ、不揮発分７４％）」）をアルミニウム顔料組成物とした。
【００３０】
［メタリック塗料の作製］
実施例１から６、及び比較例１で得られたアルミニウム顔料組成物に対し、下記の組成で水性メタリック塗料を作製した。
アルミニウム顔料（実施例１から６、比較例１）：アルミニウム分として  ７．５ｇ
ミネラルスピリット：                                          ７．５ｇ
プロピレングリコールモノメチルエーテル：                    １０．０ｇ
水溶性アクリル樹脂：                                          ２００ｇ
（オリジン電気株式会社製、商品名「水性プラミーズ＃２００」）
精製水：                                                        ５０ｇ
作製した水性メタリック塗料を用いて、以下の評価を行った。
【００３１】
［評価１（貯蔵安定性評価）］
水性メタリック塗料２００ｇをフラスコに採取し、４０℃の恒温水槽で１２０時間まで水素ガス累積発生量を観察した。ガスの発生量に応じて下記のように評価し、塗料中の貯蔵安定性の指標とした。
○：１．０ｍｌ未満
△：１．０以上５．０ｍｌ未満
×：５．０ｍｌ以上
【００３２】
［評価２（塗膜の色調評価）］
上記の塗料を用いて塗膜を作製し、輝度、フリップフロップ感、隠蔽性の評価を行った。
＜輝度＞
関西ペイント株式会社製のレーザー式メタリック感測定装置アルコープＬＭＲ−２００を用いて輝度を評価した。光学的条件は、入射角４５度のレーザー光源と受光角０度と−３５度に受光器をもつ。測定値としては、レーザーの反射光のうち、塗膜表面で反射する鏡面反射領域の光を除いて最大光強度が得られる受光角−３５度でＩＶ値を求めた。ＩＶ値は塗膜からの正反射光強度に比例するパラメーターであり、光輝度の大小を表す。判定方法は以下の通りである。
◎：未処理アルミより１０以上高いもの
○：未処理アルミとの差異が１０未満のもの
×：未処理アルミより１０以上低いもの
【００３３】
＜フリップフロップ感＞
スガ試験機株式会社製の変角測色計を用いてフリップフロップ感を評価した。入射角４５度の光源に対して観察角度（受光角）３０度と８０度における反射光強度（Ｌ値）の対数の傾きからＦ／Ｆ値を求めた。Ｆ／Ｆ値は、金属顔料の配向度合いに比例するパラメーターであり、顔料のフリップフロップ感の大小を表す。判定方法は以下の通りである。
◎：未処理アルミより０．０５以上高いもの
○：未処理アルミとの差異が０．０５未満のもの
×：未処理アルミより０．０５以上低いもの
【００３４】
＜隠蔽性＞
隠蔽性は、目視で観察した。判定方法は以下の通りである。
◎：未処理アルミより良好なもの
○：未処理アルミとの差異が僅かなもの
△：未処理アルミよりやや劣るもの
×：未処理アルミより劣るもの
評価１、２の結果を表１に示す。
【００３５】
【表１】
2008120933.tif 000004
【００３６】
［実施例７］
モリブデン酸ステアリルアミン塩とモリブデン酸ジオクチルアミン塩を、市販のアルミペースト（旭化成ケミカルズ株式会社製、商品名「ＭＨ−８８０１（平均粒径１６μｍ、不揮発分６５％）」）１５６ｇに、それぞれペースト原料中アルミニウム粉末の重量の０．２％、０．２％となるように添加し、９０℃で６時間攪拌した。
【００３７】
［実施例８］
モリブデン酸ジトリデシルアミン塩とモリブデン酸トリトリデシルアミンを、市販のアルミペースト（旭化成ケミカルズ株式会社製、商品名「ＭＨ−８８０１（平均粒径１６μｍ、不揮発分６５％）」）１５６ｇに、それぞれペースト原料中アルミニウム粉末の重量の０．３％、０．３％となるように添加し、７０℃で１２時間攪拌した。
【００３８】
［実施例９］
モリブデン酸ジメチルエタノールアミン塩を、市販のアルミペースト（旭化成ケミカルズ株式会社製、商品名「ＭＨ−８８０１（平均粒径１６μｍ、不揮発分６５％）」）１５６ｇに、モリブデン酸ジメチルエタノールアミン塩がペースト原料中アルミニウム粉末の重量の０．０５％となるように添加し、５０℃で７２時間攪拌した。
【００３９】
［実施例１０］
モリブデン酸トリエタノールアミン塩を、市販のアルミペースト（旭化成ケミカルズ株式会社製、商品名「ＭＨ−８８０１（平均粒径１６μｍ、不揮発分６５％）」）１５６ｇに、モリブデン酸トリエタノールアミン塩がペースト原料中アルミニウム粉末の重量の０．１％となるように添加し、９０℃で２４時間攪拌した。
【００４０】
［実施例１１］
モリブデン酸ジトリデシルアミン塩を、市販のアルミペースト（旭化成ケミカルズ株式会社製、商品名「ＭＨ−８８０１（平均粒径１６μｍ、不揮発分６５％）」）７８ｇに、ミネラルスピリットを１７２ｇ加えてスラリー濃度を２０％としたスラリーに、モリブデン酸ジトリデシルアミン塩がペースト原料中アルミニウム粉末の重量の１．０％となるように添加し、７０℃で３０分間撹拌する。その後このスラリーを濾過し、不揮発分７５から８５％のアルミニウム顔料組成物を得た。
【００４１】
［比較例２］
ヘテロポリ酸アミン塩を含有しないアルミペースト（旭化成ケミカルズ株式会社製、商品名「ＭＨ−８８０１（平均粒径１６μｍ、不揮発分６４％）」）をアルミニウム顔料組成物とした。
実施例７から１１、及び比較例２で得られたアルミニウム顔料組成物に対し、先述と同様に水性メタリック塗料を作製し、評価を行った。
評価１、２の結果を表２に示す。
【００４２】
【表２】
2008120933.tif 000005
【産業上の利用可能性】
【００４３】
本発明の金属顔料組成物は、水性塗料や水性インキに使用可能で塗料の貯蔵安定性に優れており、なおかつ塗膜にしたときの光輝性や隠蔽性、フリップフロップ感などの低下が少ないので、自動車、家電等用の塗料として利用性が高い。